(57)【要約】【課題】  高い電池容量を維持すると共に、サイクル特性やクーロン効率特性に優れるリチウムイオン２次電池用負極活物質を提供する。【解決手段】  平均粒子径が０．０１〜５μｍであるＳｉまたはＳｉ合金と、炭素質物または炭素質物と黒鉛とからなる平均粒子径が１〜４０μｍである複合化物に、炭素化物を添加する。【選択図】    図３
2015219989.tif 000002
【特許請求の範囲】
【請求項１】
平均粒子径が０．０１〜５μｍであるＳｉまたはＳｉ合金と、炭素質物または炭素質物と黒鉛とからなる平均粒子径が１〜４０μｍである複合化物に、炭素化物を添加してなる混合物であることを特徴とするリチウムイオン２次電池用負極活物質。
【請求項２】
ＳｉまたはＳｉ合金の量は複合化物中の１０重量％以上８０重量％以下であり、複合化物に添加する炭素化物の量は、複合化物と添加する炭素化物の総量に対して０．５重量％以上９９．５重量％以下であることを特徴とする請求項１に記載のリチウムイオン２次電池用負極活物質。
【請求項３】
添加する炭素化物の平均粒子径が０．１〜４０μｍであり、複合化物の粒子径に対する炭素化物の平均粒子径は２．５〜３００％であることを特徴とする請求項１または請求項２に記載のリチウムイオン２次電池用負極活物質。
【請求項４】
ＳｉまたはＳｉ合金と炭素質物が共に０．５μｍ以下の厚みの黒鉛薄層の間に挟まった構造であり、その構造が積層および／または網目状に広がっており、該黒鉛薄層が活物質粒子の表面付近で湾曲して複合化物粒子を覆っており、その複合化物粒子の周りに黒鉛または炭素質物が配置していることを特徴とする請求項１〜３のいずれか１項に記載のリチウムイオン２次電池用負極活物質。
【請求項５】
ＳｉまたはＳｉ合金、炭素前駆体、さらに必要に応じて黒鉛を混合する工程と、造粒・圧密化する工程と、混合物を粉砕して複合化物粒子を形成する工程と、該複合化物粒子を不活性ガス雰囲気中で焼成する工程と、複合化物と炭素化物とを混合する工程を含むことを特徴とする請求項１〜４のいずれか１項に記載のリチウムイオン２次電池用負極活物質の製造方法。
【請求項６】
複合化物と炭素化物とを混合する工程において、該複合化物と該炭素化物とを溶媒を用いてスラリー化することを特徴とする請求項５に記載のリチウムイオン２次電池用負極活物質の製造方法。
【請求項７】
複合化物と炭素化物とを混合する工程において、電極作製時に必要なバインダーと導電助剤とを添加する工程を含むことを特徴とする請求項６に記載のリチウムイオン２次電池用負極活物質の製造方法。
【発明の詳細な説明】
【技術分野】
【０００１】
本発明は、リチウムイオン２次電池用負極活物質およびその製造方法に関するものである。
【背景技術】
【０００２】
スマートフォン、タブレット型端末などモバイル機器の高性能化やＨＥＶ、ＰＨＥＶ、ＥＶなどエネルギー効率の高い車両の普及に伴い、リチウムイオン２次電池に対する要求も複雑化している。例えばモバイル機器では、その使用目的から充電深度（ＤＯＤ）の深い所で高耐久性・高容量材料が要望されている。一方、ＥＶのような車載用途では充電深度の制御が可能なため、比較的充電深度の浅い所において高容量でサイクル特性が高い電池材料が要望されている。
【０００３】
現在、リチウムイオン２次電池の負極材には主に黒鉛が用いられているが、さらなる高容量化のため、理論容量が高く、リチウムイオンを吸蔵・放出可能な元素であるシリコンやスズ等の金属、もしくは他の元素との合金を用いた負極材の開発が活発に行われている。
【０００４】
一方、これらのリチウムイオンを吸蔵・放出可能な金属材料からなる活物質は、充放電に伴い、リチウムが金属材料に挿入・脱離することにより、体積の膨張・収縮が起こることが知られている。そのため、Ｌｉ挿入・脱離に伴う応力により、活物質の微細化が起こり、負極材料の構造破壊により導電性が切断されると言われている。従って、これらの金属材料を用いた負極は繰り返し使用により電池寿命が著しく低下することが課題となっている。
【０００５】
この課題に対し、これらの金属材料を微粒子化し、炭素質物や黒鉛などで複合化する手法が提案されている。このような複合粒子は、これらの金属材料がリチウムと合金化し、微細化しても炭素質物や黒鉛によって導電性が確保されるため、これらの材料を単独で負極材として用いるよりもサイクル特性が向上することが知られている。例えば、特許文献１には、炭素質物と、平均粒子径が１０ｎｍ以上２００ｎｍ以下の、Ａｇ、Ｚｎ、Ａｌ、Ｇａ、Ｉｎ、Ｓｉ、Ｇｅ、Ｓｎ及びＰｂからなる群より選ばれる少なくとも１種の金属元素からなるナノ金属微粒子とを含有し、該炭素質物、該黒鉛質物及び該ナノ金属微粒子の合計重量に対して、該ナノ金属微粒子を３重量％以上、２０重量％以下含有することが開示されている。また、特許文献２には、黒鉛粒子、Ｓｉ微粒子及び非晶質炭素（Ａ）を含む複合粒子表面に、黒鉛又はカーボンブラックから選ばれる少なくとも１種類以上を含む炭素質粒子が配置されるとともに、該炭素質物負極活物質が、非晶質炭素（Ｂ）によって被覆されていることが開示されている。さらに、特許文献３には、黒鉛粒子の周りに珪素及び炭素を少なくとも含有するとともに前記黒鉛粒子より粒子径が小さな複合粒子が分散して配置され、かつ前記黒鉛粒子および前記複合粒子が非晶質炭素膜によって被覆されたことが記載されている。また、特許文献４には、Ｘ線回折において、Ｓｉ（１１１）に帰属される回折ピークが観察され、その回折線の幅をもとにシーラー法により求めた珪素の結晶の大きさが１〜５００ｎｍである、珪素の微結晶が珪素化合物に分散した構造を有する粒子の表面を炭素でコーティングしてなることが開示されている。
【０００６】
特許文献１、２では、金属Ｓｉの微細粒子を黒鉛や炭素質物中に均一混合またはＳｉ微粒子の表面を非晶質炭素で被覆を行っているが、サイクル特性が十分に確保できていない。サイクル特性を向上させるために特許文献３、４ではＳｉＯｘ相中にＳｉの微結晶を析出させると共に粒子表面を炭素でコーティングする方法を採用している。それによりサイクル特性は向上するものの、非特許文献１において示されているようにＳｉＯｘ相がＬｉと反応して電気化学的に不活性なＬｉ４ＳｉＯ４に変化するため、初期クーロン効率が著しく低下する。
【先行技術文献】
【特許文献】
【０００７】
【特許文献１】特開２００４−２１３９２７公報
【特許文献２】特開２００８−２７７２３２公報
【特許文献３】特許第４３０８４４６号公報
【特許文献４】特許第３９５２１８０号公報
【非特許文献】
【０００８】
【非特許文献１】Ｍ．Ｙａｍａｄａ  Ｂａｔｔｅｒｙ  Ｔｅｃｈｎｏｌｏｇｙ  ２２，７２（２０１０）
【発明の概要】
【発明が解決しようとする課題】
【０００９】
本発明は、ＳｉまたはＳｉ合金（以下、併せて「Ｓｉ化合物」という）と、炭素質物または炭素質物と黒鉛とを含んで複合化した材料に、炭素化物を高分散に添加混合したリチウムイオン２次電池用負極活物質であり、放電容量が大きく、Ｓｉ化合物を用いてもサイクル寿命が長く、クーロン効率の高いリチウムイオン２次電池を与える負極活物質およびその製造方法を提供することにある。
【課題を解決するための手段】
【００１０】
本発明者らは先の課題を解決すべく鋭意検討を重ねた結果、驚くべきことにＳｉ化合物と、炭素質物または炭素質物と黒鉛とを含んでなるリチウムイオン２次電池用負極活物質において、Ｓｉ化合物と炭素質物と黒鉛とを複合化した後に、炭素化物を添加して高分散混合することによって、Ｓｉ化合物を使用した場合でも、高容量で、サイクル寿命が長く、クーロン効率の高いリチウムイオン２次電池を与える負極活物質が得られることを見出し、本発明を完成するに至った。
【００１１】
すなわち本発明は、平均粒子径が０．０１〜５μｍであるＳｉまたはＳｉ合金と、炭素質物または炭素質物と黒鉛とからなる平均粒子径が１〜４０μｍである複合化物に、炭素化物を添加してなる混合物であることを特徴とするリチウムイオン２次電池用負極活物質である。
【００１２】
以下、本発明のリチウムイオン２次電池用負極活物質について詳細に説明する。
【００１３】
本発明でいうＳｉとは、純度が９８％程度の汎用グレードの金属シリコン、純度が２〜４Ｎのケミカルグレードの金属シリコン、塩素化して蒸留精製した４Ｎより高純度のポリシリコン、単結晶成長法による析出工程を経た超高純度の単結晶シリコン、半導体製造プロセスで発生したウエハの研磨や切断の屑、プロセスで不良となった廃棄ウエハなど、汎用グレードの金属シリコン以上の純度のものであれば特に限定されない。
【００１４】
本発明でいうＳｉ合金とは、Ｓｉが主成分の合金である。前記Ｓｉ合金において、Ｓｉ以外に含まれる元素としては、周期表２〜１５族の元素の一つ以上が好ましく、合金に含まれる相の融点が９００℃以上となる元素の選択および／または添加量が好ましい。
【００１５】
本発明のリチウムイオン２次電池用負極活物質において、Ｓｉ化合物の平均粒子径（Ｄ５０）は０．０１〜５μｍであり、０．０５〜０．５μｍの範囲がさらに好ましい。０．０１μｍより小さいと、表面酸化による容量や初期効率の低下が激しく、５μｍより大きいと、リチウム挿入による膨張で割れが激しく生じ、サイクル劣化が激しくなりやすい。なお、平均粒子径（Ｄ５０）はレーザー粒度分布計で測定した体積平均の粒子径である。
【００１６】
本発明のＳｉ化合物と、炭素質物または炭素質物と黒鉛とからなる複合化物粒子の平均粒子径は１〜４０μｍである。複合化物粒子の平均粒子径が１μｍ未満の場合は、嵩高くなって高密度の電極が作製し難くなると共に、粒子径が小さい微粉体であるためハンドリングに難点がある。粒子径が４０μｍを超えると負極の塗布厚みを厚くしないとシート作製ができないため、電極シート抵抗が大きくなり、放電容量やサイクル特性が低下する。
【００１７】
本発明でいう炭素質物とは、非晶質もしくは微結晶の炭素物質であり、２０００℃を超える熱処理で黒鉛化する易黒鉛化炭素（ソフトカーボン）と、黒鉛化し難い難黒鉛化炭素（ハードカーボン）がある。
【００１８】
本発明でいう黒鉛とは、グラフェン層がｃ軸に平行な結晶であり、鉱石を精製した天然黒鉛、石油や石炭のピッチを黒鉛化した人造黒鉛等があり、原料の形状としては鱗片状、小判状もしくは球状、円柱状もしくはファイバー状等がある。また、それらの黒鉛を酸処理、酸化処理した後、熱処理することにより膨張させ、黒鉛層間の一部が剥離してアコーディオン状となった膨張黒鉛もしくは膨張黒鉛の粉砕物、または超音波等により層間剥離させたグラフェン等も用いることができる。
【００１９】
本発明のリチウムイオン２次電池用負極活物質において、複合化物中に存在するＳｉ化合物の量は、１０重量％以上８０重量％以下が好ましく、１５〜５０重量％がさらに好ましい。Ｓｉ化合物の含有量が１０重量％未満の場合、従来の黒鉛に比べて十分に大きい容量が得られず、８０重量％より大きい場合、サイクル劣化が激しくなりやすい。
【００２０】
本発明のリチウムイオン２次電池用負極活物質において、複合化物に添加混合する炭素化物の添加量は、複合化物と添加する炭素化物の総量に対して０．５重量％以上９９．５重量％以下が好ましく、より好ましくは１０〜９０重量％、さらに好ましくは２０〜８０重量％である。
【００２１】
本発明でいう添加する炭素化物は特に限定するものではないが、導電性を有し、Ｌｉの挿入脱離による負極活物質としての充放電容量を有し、サイクル特性やクーロン効率に優れた負極材料が好ましい。具体的には、前記炭素質物や黒鉛等が挙げられる。そのような材料を単独で使用した場合、電気抵抗率が１×１０−５Ωｍ以上、初期放電容量が３５０ｍＡｈ／ｇ程度であり、５０サイクル後のサイクル容量維持率が９５％以上、初回クーロン効率が８５％以上、１０回目のクーロン効率が９８％以上、５０回目のクーロン効率が９９％以上のものが好ましい。
【００２２】
本発明のリチウムイオン２次電池用負極活物質において、前記添加する炭素化物の粒子径は０．１〜４０μｍが好ましい。粒子径が０．１μｍ未満では、非常に微細な粒子のため、複合化物粒子との均質混合が難しい。粒子径が４０μｍを超えると負極の塗布厚みを厚くしないとシート作製ができないため、電極シート抵抗が大きくなり、放電容量やサイクル特性が低下する。
【００２３】
本発明のリチウムイオン２次電池用負極活物質において、複合化物の粒子径に対する添加する炭素化物の平均粒子径の比率（平均粒子径比）は２．５〜３００％であり、１０〜２００％が好ましく、３０〜１００％がさらに好ましい。平均粒子径比が２．５％未満では複合化物粒子に比べ添加する炭素化物の粒子径が極端に小さくなり、複合化物粒子との均質混合が難しくなる可能性がある。また、平均粒子径比が３００％を超えると複合化物粒子の導電性を確保するのが難しくなる可能性がある。
【００２４】
本発明のリチウムイオン２次電池用負極活物質においては、前記Ｓｉ化合物と炭素質物が共に０．５μｍ以下の厚みの黒鉛薄層の間に挟まった構造であることが好ましく、その構造が積層および／または網目状に広がって活物質粒子を形成し、該黒鉛薄層が活物質粒子の表面付近で湾曲して複合化物粒子を覆っており、その複合化物粒子の周りに黒鉛または炭素質物が配置していることが好ましい。黒鉛薄層の厚みが０．５μｍを超えると黒鉛薄層の電子伝導性が低下する可能性がある。
【００２５】
次に、本発明のリチウムイオン２次電池用負極活物質の製造方法について説明する。
【００２６】
本発明のリチウムイオン２次電池用負極活物質の製造方法は、Ｓｉ化合物、炭素前駆体、さらに必要に応じて黒鉛を混合する工程と、造粒・圧密化する工程と、混合物を粉砕して複合化物粒子を形成する工程と、該複合化物粒子を不活性ガス雰囲気中で焼成する工程と、複合化物と炭素化物とを混合する工程を含むものである。
【００２７】
原料であるＳｉ化合物は、平均粒子径（Ｄ５０）が０．０１〜５μｍの粉末を使用する。所定の粒子径のＳｉ化合物を得るためには、上述のＳｉ化合物の原料（インゴット、ウエハ、粉末などの状態）を粉砕機で粉砕し、場合によっては分級機を用いる。インゴット、ウエハなどの塊の場合、最初はジョークラッシャー等の粗粉砕機を用いて粉末化することができる。その後、例えば、ボール、ビーズなどの粉砕媒体を運動させ、その運動エネルギーによる衝撃力や摩擦力、圧縮力を利用して被砕物を粉砕するボールミル、媒体撹拌ミルや、ローラによる圧縮力を利用して粉砕を行うローラミルや、被砕物を高速で内張材に衝突もしくは粒子相互に衝突させ、その衝撃による衝撃力によって粉砕を行うジェットミルや、ハンマー、ブレード、ピンなどを固設したローターの回転による衝撃力を利用して被砕物を粉砕するハンマーミル、ピンミル、ディスクミルや、剪断力を利用するコロイドミルや高圧湿式対向衝突式分散機「アルティマイザー」などを用いて微粉砕することができる。
【００２８】
粉砕は、湿式、乾式共に用いることができる。さらに微粉砕するには、例えば、湿式のビーズミルを用い、ビーズの径を段階的に小さくすること等により非常に細かい粒子を得ることができる。また、粉砕後に粒度分布を整えるため、乾式分級や湿式分級もしくはふるい分け分級を用いることができる。乾式分級は、主として気流を用い、分散、分離（細粒子と粗粒子の分離）、捕集（固体と気体の分離）、排出のプロセスが逐次もしくは同時に行われ、粒子相互間の干渉、粒子の形状、気流の乱れ、速度分布、静電気の影響などで分級効率を低下させないように、分級をする前に前処理（水分、分散性、湿度などの調整）を行うか、使用される気流の水分や酸素濃度を調整して行われる。乾式で分級機が一体となっているタイプでは、一度に粉砕、分級が行われ、所望の粒度分布とすることが可能となる。
【００２９】
別の所定の粒子径のＳｉ化合物を得る方法としては、プラズマやレーザー等でＳｉ化合物を加熱して蒸発させ、不活性ガス中で凝固させて得る方法、ガス原料を用いてＣＶＤやプラズマＣＶＤ等で得る方法があり、これらの方法は０．１μｍ以下の超微粒子を得るのに適している。
【００３０】
原料の炭素前駆体としては、炭素を主体とする炭素系化合物で、不活性ガス雰囲気中での熱処理により炭素質物になるものであれば特に限定されないが、石油系ピッチ、石炭系ピッチ、合成ピッチ、タール類、セルロース、スクロース、ポリ塩化ビニル、ポリビニルアルコール、フェノール樹脂、フラン樹脂、フルフリルアルコール、ポリスチレン、エポキシ樹脂、ポリアクリロニトリル、メラミン樹脂、アクリル樹脂、ポリアミドイミド樹脂、ポリアミド樹脂、ポリイミド樹脂等が使用できる。
【００３１】
原料である黒鉛は、天然黒鉛、石油や石炭のピッチを黒鉛化した人造黒鉛等が利用でき、鱗片状、小判状もしくは球状、円柱状もしくはファイバー状等が用いられる。また、それらの黒鉛を酸処理、酸化処理した後、熱処理することにより膨張させて黒鉛層間の一部が剥離してアコーディオン状となった膨張黒鉛もしくは膨張黒鉛の粉砕物、または超音波等により層間剥離させたグラフェン等も用いることができる。原料の黒鉛は予め混合工程で使用可能な大きさに整えて使用し、混合前の粒子サイズとしては天然黒鉛や人造黒鉛では１〜１００μｍ、膨張黒鉛もしくは膨張黒鉛の粉砕物、グラフェンでは５μｍ〜５ｍｍ程度である。
【００３２】
これらのＳｉ化合物、炭素前駆体、さらに必要に応じて黒鉛との混合は、炭素前駆体が加熱により軟化、液状化するものである場合は、加熱下でＳｉ化合物、炭素前駆体、さらに必要に応じて黒鉛を混練することによって行うことができる。また、炭素前駆体が溶媒に溶解するものである場合には、溶媒にＳｉ化合物、炭素前駆体、さらに必要に応じて黒鉛を投入し、炭素前駆体が溶解した溶液中でＳｉ化合物、炭素前駆体、さらに必要に応じて黒鉛を分散、混合し、次いで溶媒を除去することで行うことができる。用いる溶媒は、炭素前駆体を溶解できるものであれば特に制限なく使用することができる。例えば、炭素前駆体としてピッチ、タール類を用いる場合には、キノリン、ピリジン、トルエン、ベンゼン、テトラヒドロフラン、クレオソート油等が使用でき、ポリ塩化ビニルを用いる場合には、テトラヒドロフラン、シクロヘキサノン、ニトロベンゼン等が使用でき、フェノール樹脂、フラン樹脂を用いる場合には、エタノール、メタノール等が使用できる。
【００３３】
混合方法としては、炭素前駆体を加熱軟化させる場合は、混練機（ニーダー）を用いることができる。溶媒を用いる場合は、上述の混練機の他、ナウターミキサー、レーディゲミキサー、ヘンシェルミキサ、ハイスピードミキサー、ホモミキサー等を用いることができる。また、これらの装置でジャケット加熱したり、その後、振動乾燥機、パドルドライヤーなどで溶媒を除去する。
【００３４】
これらの装置で、炭素前駆体を固化、または、溶媒除去の過程における撹拌をある程度の時間続けることで、Ｓｉ化合物、炭素前駆体、さらに必要に応じて黒鉛との混合物は造粒・圧密化される。また、炭素前駆体を固化、または溶媒除去後の混合物をローラーコンパクタ等の圧縮機によって圧縮し、解砕機で粗粉砕することにより、造粒・圧密化することができる。これらの造粒・圧密化物の大きさは、その後の粉砕工程での取り扱いの容易さから０．１〜５ｍｍが好ましい。
【００３５】
造粒・圧密化物の粉砕方法は、圧縮力を利用して被砕物を粉砕するボールミル、媒体撹拌ミルや、ローラによる圧縮力を利用して粉砕を行うローラミルや、被砕物を高速で内張材に衝突もしくは粒子相互に衝突させ、その衝撃による衝撃力によって粉砕を行うジェットミルや、ハンマー、ブレード、ピンなどを固設したローターの回転による衝撃力を利用して被砕物を粉砕するハンマーミル、ピンミル、ディスクミル等の乾式の粉砕方法が好ましい。また、粉砕後に粒度分布を整えるため、風力分級、ふるい分け等の乾式分級が用いられる。粉砕機と分級機が一体となっているタイプでは、一度に粉砕、分級が行われ、所望の粒度分布とすることが可能となる。
【００３６】
粉砕して得られた複合粒子は、アルゴンガスや窒素ガス気流中、もしくは真空など不活性雰囲気中で焼成する。
【００３７】
前記複合化物と炭素化物とを混合する方法は、特に限定しないが、該複合化物と該炭素化物とを水またはアルコール等の有機溶媒等の分散溶媒を用いてスラリー化することが好ましい。それ以外の方法としては、Ｖ型ミキサー、スクリューミキサー等の乾式法が挙げられる。
【００３８】
前記複合化物と炭素化物とを混合する工程において、電極作製時に必要なバインダーと導電助剤を添加することが可能である。これにより、複合化物と炭素化物、バインダー、導電助剤を一度に添加して調合できるだけでなく、これにより、それらの部材の均質な調製が可能となる。
【００３９】
このようにして得られる本発明のリチウムイオン２次電池用負極活物質は、リチウム２次電池の負極材料として用いることができる。
【００４０】
本発明の負極活物質は、例えば、有機系結着剤、導電助剤および溶剤と混練して、シート状、ペレット状等の形状に成形するか、または集電体に塗布し、該集電体と一体化してリチウム２次電池用負極とされる。
【００４１】
有機系結着剤としては、例えばポリエチレン、ポリプロピレン、エチレンプロピレンポリマー、ブタジエンゴム、スチレンブタジエンゴム、ブチルゴム、イオン導電性の大きな高分子化合物が使用できる。イオン導電率の大きな高分子化合物としては、ポリ弗化ビニリデン、ポリエチレンオキサイド、ポリエピクロロヒドリン、ポリフォスファゼン、ポリアクリロニトリル、ポリイミド等が使用できる。有機系結着剤の含有量は、負極材全体に対して３〜２０重量％含有させることが好ましい。また、有機系結着剤の他に粘度調整剤として、カルボキシメチルセルロース、ポリアクリル酸ソーダ、その他のアクリル系ポリマー、または脂肪酸エステル等を添加しても良い。
【００４２】
導電剤の種類は特に限定されず、構成された電池において、分解や変質を起こさない電子伝導性の材料であれば良く、具体的にはＡｌ，Ｔｉ，Ｆｅ，Ｎｉ，Ｃｕ，Ｚｎ，Ａｇ，Ｓｎ，Ｓｉ等の金属粉末や金属繊維、または天然黒鉛、人造黒鉛、各種のコークス粉末、メソフェーズ炭素、気相成長炭素繊維、ピッチ系炭素繊維、ＰＡＮ系炭素繊維、各種の樹脂焼成体等の黒鉛などを用いることができる。導電剤の添加量は、負極材全体中に対して０〜２０重量％であり、さらには１〜１０重量％が好ましい。導電剤量が少ないと、負極材の導電性に乏しい場合があり、初期抵抗が高くなる傾向がある。一方、導電剤量の増加は電池容量の低下につながる恐れがある。
【００４３】
前記溶剤としては特に制限はなく、Ｎ−メチル−２−ピロリドン、ジメチルホルムアミド、イソプロパノール、純水等が挙げられ、その量に特に制限はない。集電体としては、例えばニッケル、銅等の箔、メッシュなどが使用できる。一体化は、例えばロール、プレス等の成形法で行うことができる。
【００４４】
このようにして得られた負極は、セパレータを介して正極を対向して配置し、電解液を注入することにより、従来のシリコンを負極材料に用いたリチウム２次電池と比較して、サイクル特性に優れ、高容量、高初期効率という優れた特性を有するリチウム２次電池を作製することができる。
【００４５】
正極に用いられる材料については、例えばＬｉＮｉＯ２、ＬｉＣｏＯ２、ＬｉＭｎ２Ｏ４、ＬｉＮｉｘＭｎｙＣｏ１−ｘ−ｙＯ２、ＬｉＦｅＰＯ４、Ｌｉ０．５Ｎｉ０．５Ｍｎ１．５Ｏ４、Ｌｉ２ＭｎＯ３−ＬｉＭＯ２（Ｍ＝Ｃｏ，Ｎｉ，Ｍｎ）等を単独または混合して使用することができる。
【００４６】
電解液としては、ＬｉＣｌＯ４、ＬｉＰＦ６、ＬｉＡｓＦ６、ＬｉＢＦ４、ＬｉＳＯ３ＣＦ３等のリチウム塩を、例えばエチレンカーボネート、ジエチルカーボネート、ジメトキシエタン、ジメチルカーボネート、テトラヒドロフラン、プロピレンカーボネート等の非水系溶剤に溶解させた、いわゆる有機電解液を使用することができる。さらには、イミダゾリウム、アンモニウム、およびピリジニウム型のカチオンを用いたイオン液体を使用することができる。対アニオンは特に限定されるものではないが、ＢＦ４−、ＰＦ６−、（ＣＦ３ＳＯ２）２Ｎ−等が挙げられる。イオン液体は前述の有機電解液溶媒と混合して使用することが可能である。電解液には、ビニレンカーボネートやフロロエチレンカーボネートの様なＳＥＩ（固体電解質界面層）形成剤を添加することもできる。
【００４７】
また、上記塩類をポリエチレンオキサイド、ポリホスファゼン、ポリアジリジン、ポリエチレンスルフィド等やこれらの誘導体、混合物、複合体等に混合された固体電解質を用いることもできる。この場合、固体電解質はセパレータも兼ねることができ、セパレータは不要となる、セパレータとしては、例えばポリエチレン、ポリプロピレン等のポリオレフィンを主成分とした不織布、クロス、微孔フィルムまたはこれらを組み合わせたものを使用することができる。
【００４８】
その後、充放電装置を用いて電池性能を評価する。電池評価条件は、特に制約はなく、定電流法、定電流定電圧法、定容量法、定電力法、パルス法などが挙げられる。特に、定電流法、定電流定電圧法は、充放電深度（ＤＯＤ）が１００％近くでの電池特性評価として用いられることが多く、定容量法や定電力法は、充放電深度（ＤＯＤ）が比較的浅い領域での電池評価にも使用することが可能である。
【発明の効果】
【００４９】
本発明によれば、微粒子のシリコンによる粒子当たりの膨張体積の低減と、緻密な炭素質物との複合化物と黒鉛との高分散混合により、電気伝導パスのネットワークが網目状に広がっているため、繰り返しの充放電時の電気伝導性の低下を抑えることが可能となり、高容量でかつ優れたサイクル特性と、安定したクーロン効率が得られる。
【図面の簡単な説明】
【００５０】
【図１】実施例１で得られた負極複合化粒子断面のＦＥ−ＳＥＭによる低倍率の反射電子像である。
【図２】実施例１で得られた負極複合化粒子断面のＦＥ−ＳＥＭによる高倍率の反射電子像である。
【図３】実施例１で得られた負極活物質の電極シート作製後のＳＥＭ写真である。
【図４】実施例２で得られた負極活物質の電極シート作製後のＳＥＭ写真である。
【実施例】
【００５１】
以下、実施例および比較例により本発明を具体的に説明するが、本発明はこれら実施例に限定されるものではない。
【００５２】
実施例１
平均粒子径（Ｄ５０）が７μｍのケミカルグレードの金属Ｓｉ（純度３Ｎ）をエタノールに２０重量％混合し、直径０．３ｍｍのジルコニアビーズを用いた微粉砕湿式ビーズミルを６時間行い、平均粒子径（Ｄ５０）が０．３μｍ、乾燥時のＢＥＴ表面積が１００ｍ２／ｇの超微粒子Ｓｉスラリーを得た。
【００５３】
粒子径約０．５ｍｍ、厚み約０．０２ｍｍの扁平形状をした天然黒鉛を、濃硫酸に硝酸ナトリウム１重量％、過マンガン酸カリウム７重量％を添加した液に２４時間浸漬し、その後、水洗して乾燥し、酸処理黒鉛を得た。この酸処理黒鉛を、５ｇ／分の供給速度になるように１４Ｌ／分の流量の窒素ガスを流動させて電気ヒーターで１１５０℃に加熱した長さ１ｍ、内径１１ｍｍのムライト管に通した。上記加熱処理により酸処理黒鉛中の硫酸が亜硫酸等のガスに分解排出することによって酸処理黒鉛は膨張し、それをステンレス容器で捕集した。熱処理前後の軽装嵩密度の比率より算出した膨張率は３５０％であった。ＳＥＭ観察で、黒鉛層が厚み方向に剥離膨張化し、アコーディオン状の形状をした粉末であることが確認された。
【００５４】
上記超微粒子Ｓｉスラリーを８６ｇ、上記膨張黒鉛を２０．６ｇ、レゾール型のフェノール樹脂（ＡＳＢＥＲＹ社製グレード３７７２）を１２．９ｇ、エタノール３．２Ｌを撹拌容器に入れて、ホモミキサーで８０００ｒｐｍで１時間混合撹拌した。その後、混合液をロータリーエバポレーターに移し、回転しながら温浴で６０℃に加熱し、アスピレータで真空に引き、溶媒を除去した。その後、ドラフト中でバットに広げて排気しながら２時間乾燥し、目開き２ｍｍのメッシュを通し、さらに１２時間乾燥して、約５０ｇの混合乾燥物（軽装嵩密度８０ｇ／Ｌ）を得た。
【００５５】
この混合乾燥物を３本ロールミルに２回通し、粒度約２ｍｍ、軽装嵩密度４６７ｇ／Ｌに造粒・圧密化した。
【００５６】
次に、この造粒・圧密化物をニューパワーミルに入れて水冷しながら、２１０００ｒｐｍで１５分間粉砕し、同時に球形化し、軽装嵩密度６４０ｇ／Ｌの球形化粉末を得た。得られた粉末をアルミナボートに入れて、管状炉で窒素ガスを流しながら、最高温度９００℃で１時間焼成した。その後、目開き４５μｍのメッシュを通し、平均粒子径（Ｄ５０）が１８．６μｍ、軽装嵩密度が７５３ｇ／Ｌの複合化物を得た。
【００５７】
図１に、得られた複合化物粒子をイオンビームで切断した断面のＦＥ−ＳＥＭによる反射電子像を示す。複合化物粒子内部は０．０５〜１．０μｍの長さのＳｉの微粒子が炭素質物と共に０．０２〜０．５μｍの厚みの黒鉛薄層に挟まった構造が網目状に広がり、積層していた。この複合化物に添加する炭素化物として、平均粒子径（Ｄ５０）が１２．１μｍの市販の天然黒鉛（日本黒鉛製ＣＧＢ１０）を使用した。複合化物と添加した黒鉛の平均粒子径比は６５％であった。使用した天然黒鉛の放電容量は３６５ｍＡｈ／ｇであり、５０回充放電を繰り返した後の放電容量も３６５ｍＡｈ／ｇと放電容量は殆ど変化しなかった。また、初回クーロン効率は８６．６％、１０回充放電を繰り返した後のクーロン効率は９９．０％、５０回充放電を繰り返した後のクーロン効率は９９．７％であった。
【００５８】
「リチウムイオン２次電池用負極の作製」
得られた前記複合化物と天然黒鉛（５０：５０重量％）を負極活物質として秤量し、前記負極活物質を９５．５重量％（固形分全量中の含有量。以下同じ。）に対して、導電助剤としてアセチレンブラック０．５重量％と、バインダとしてカルボキシメチルセルロース（ＣＭＣ）１．５重量％とスチレンブタジエンゴム（ＳＢＲ）２．５重量％、水とを混合後、自転・公転ミキサー（シンキー製泡取り錬太郎）を用いて負極活物質を分散混合して負極合剤含有スラリーを調製した。
【００５９】
得られたスラリーを、アプリケータを用いて固形分塗布量が３ｍｇ／ｃｍ２になるように厚みが１８μｍの銅箔に塗布し、１１０℃で定置運転乾燥機にて０．５時間乾燥した。この時のシート電極の表面形状のＳＥＭ写真を図１に示す。
【００６０】
乾燥後、１３．８ｍｍφの円形に打ち抜き、圧力０．６ｔ／ｃｍ２の条件で一軸プレスし、さらに真空下、１１０℃で２時間熱処理して、厚みが３０μｍの負極合剤層を形成したリチウムイオン２次電池用負極を得た。
【００６１】
「評価用セルの作製」
評価用セルは、グローブボックス中でスクリューセルに上記負極、２４ｍｍφのポリプロピレン製セパレータ、２１ｍｍφのガラスフィルター、１８ｍｍφで厚み０．２ｍｍの金属リチウムおよびその基材のステンレス箔を、各々、電解液にディップした後、この順に積層し、最後に蓋をねじ込み作製した。電解液はエチレンカーボネートとジエチルカーボネートを体積比１対１の混合溶媒とし、ＬｉＰＦ６を１．２ｍｏｌ／Ｌの濃度になるように溶解させ、これにフルオロエチレンカーボネートを２体積％添加したものを使用した。評価用セルは、さらにシリカゲルを入れた密閉ガラス容器に入れて、シリコンゴムの蓋を通した電極を充放電装置（北斗電工製ＳＭ−８）に接続した。
【００６２】
「評価条件」
評価用セルは２５℃の恒温室にて、サイクル試験した。充電は、３ｍＡの定電流で０．０１Ｖまで充電後、０．０１Ｖの定電圧で電流値が０．２ｍＡになるまで行った。また放電は、２ｍＡの定電流で１．５Ｖの電圧値まで行った。初回放電容量と初期充放電効率は、初回充放電試験の結果とした。
【００６３】
また、サイクル特性は、前記充放電条件にて５０回充放電試験した後の放電容量と初回の放電容量を比較し、そのサイクル容量維持率として評価した。
【００６４】
実施例２
得られた前記複合化物と前記天然黒鉛３０：７０重量％からなる負極活物質を使用した以外は、実施例１と同様の方法で負極活物質、負極、評価用セルの順に作製し、セル評価した。
【００６５】
比較例１
複合化物として平均粒子径が７μｍの市販のシリコン（中国製（阪和工業（株））を使用し、複合化物と前記天然黒鉛３０：７０重量％からなる負極活物質を使用した以外は、実施例１と同様の方法で負極活物質、負極、評価用セルの順に作製し、セル評価した。
【００６６】
比較例２
比較例１の複合化物と前記天然黒鉛４０：６０重量％からなる負極活物質を使用した以外は、比較例１と同様の方法で負極活物質、負極、評価用セルの順に作製し、セル評価した。
【００６７】
比較例３
負極活物質として前記天然黒鉛を添加せず、実施例１の複合化物のみを使用した以外は、実施例１と同様の方法で負極活物質、負極、評価用セルの順に作製し、セル評価した。
【００６８】
比較例４
負極活物質として前記複合化物を添加せず、前記天然黒鉛のみを使用した以外は、実施例１と同様の方法で負極活物質、負極、評価用セルの順に作製し、セル評価した。
【００６９】
実施例１〜２の負極活物質作製条件と比較例１〜４の負極活物質作製条件を表１に示す。また、実施例１〜２の結果と比較例１〜４の結果を表２に示す。
【００７０】
【表１】
2015219989.tif 000003
【００７１】
【表２】
2015219989.tif 000004
【００７２】
表２から明らかなように、Ｓｉ、炭素質物、黒鉛を複合化後、黒鉛を添加して作製した負極活物質を使用した実施例１、２のリチウムイオン２次電池は、高容量で、充放電サイクル特性が良好かつクーロン効率の安定が早いことがわかる。
【００７３】
これに対し、Ｓｉを炭素質物や黒鉛で複合化せずに、単に黒鉛を添加して作製した負極活物質を用いた比較例１、２のリチウムイオン２次電池は、初回クーロン効率とサイクル容量維持率が大きく低下していることがわかる。さらに、Ｓｉ、炭素質物と黒鉛を複合化して作製した負極活物質を用いた比較例３では、充放電サイクル特性や１０回目のクーロン効率が劣ることがわかる。さらにまた、単に黒鉛を添加して作製した負極活物質は、放電容量が低い。比較例３、４の加重平均値を用いて、実施例１、２の電池特性を計算した結果を計算例１、２に示す。実施例１、２は、計算例１、２に比べ、サイクル容量維持率や１０回目のクーロン効率が高く、本発明の複合化物と黒鉛を添加することにより、加重平均予測をはるかに超える電池性能が確保できていることがわかった。
【産業上の利用可能性】
【００７４】
本発明であるリチウムイオン２次電池負極活物質およびその製造方法は、高容量で、長寿命が必要とされるリチウムイオン２次電池に利用することができる。
【符号の説明】
【００７５】
１１  複合化物断面反射電子像中の黒鉛または炭素化物層（灰色）
１２  複合化物断面反射電子像中の微細Ｓｉ粒子（白色）
１３  複合化粒子
１４  添加物粒子
【図１】
2015219989.tif 000005
【図２】
2015219989.tif 000006
【図３】
2015219989.tif 000007
【図４】
2015219989.tif 000008